"固形酸化物型燃料電池の電解質組成物であって、iスカンジア、iiセリア、及び、iii0より多く且つ2.5モル以下の量で存在するイットリア及びイッテルビアの少なくとも1つ、により安定化させたジルコニアを含む電解質組成物。請求項1に記載に組成物において、前記スカンジアが9から11までのモルに等しい量で存在し、且つ、前記セリアが0より多く2.5モル以下の量で存在する組成物。請求項2に記載の組成物において、セリア、イットリア及びイッテルビアの合計量が0.5から1.5モルに等しい量で存在し、前記セリアが0.25から1.25モルに等しい量で存在し、且つ、イットリア及びイッテルビアの1つが0.25から1.25モルに等しい量で存在する組成物。請求項3に記載の組成物において、セリア、イットリア及びイッテルビアの合計量が1から1.5モルに等しい量で存在し、前記セリアが0.5から1モルに等しい量で存在し、且つ、イットリア及びイッテルビアの1つが0.5から1モルに等しい量で存在する組成物。請求項1に記載の組成物において、前記イットリア及びイッテルビアの少なくとも1つは、イットリアを含む組成物。請求項1に記載の組成物において、前記イットリア及びイッテルビアの少なくとも1つは、イッテルビアを含む組成物。請求項1に記載の組成物において、スカンジアの量がセリアの量並びにイットリア及びイッテルビアの少なくとも1つの量よりも多く、且つ、セリアの量が、前記イットリア及びイッテルビアの少なくとも1つの量、と等しい、より少ない、或いは、より多い組成物。請求項1に記載の組成物において、前記組成物は850°Cの温度にて4000時間後にイオン伝導率の15より多い劣化を経験しない組成物。請求項1に記載の組成物において、前記組成物はおよそ25から850°Cの温度にて立方晶から菱面体晶相への変質を経験しない、且つ、前記組成物は、空気又は水素の環境の少なくとも一方において850°Cにて少なくとも4000時間の固形酸化物型燃料電池における運転の後、正方晶相の領域を実質的に欠いた立方晶相を含む組成物。請求項1に記載の組成物において、前記組成物はアノード及びカソードを含む平板型固形酸化物型燃料電池の電解質層として使用され、且つ、前記電解質層は前記アノード及びカソードを支持する組成物。固形酸化物型燃料電池のスカンジア安定化ジルコニア電解質組成物であって、ZrO21-w-x-zSc2O3wCeO2xY2O3aYb2O3bここで、0.09≦w≦0.11、0<x≦0.025、ab=z、0≦z≦0.025、且つ、xz≧0.02、の化学式を構成する組成物。請求項11に記載の電解質組成物において、0.005≦x≦0.025、0.005≦z≦0.025、且つ、0.02≦xz≦0.03である組成物。請求項12に記載の電解質組成物において、w=0.1、x=0.01、且つ、z=0.01であり、且つ、前記組成物は10モルSc2O3、1モルCeO2及び1モルY2O3を含有するジルコニアを含む組成物。請求項11に記載の電解質組成物において、前記組成物は850°Cの温度にて4000時間後にイオン伝導率の15を超える劣化を経験せず、前記組成物は850°Cにて少なくとも4000時間の空気又は水素の環境の少なくとも一方での固形酸化物型燃料電池における運転の後、正方晶相の領域を実質的に欠いた立方晶相を含み、且つ、前記組成物はおよそ25から850°Cの温度にて立方晶から菱面体晶相への変質を経験しない組成物。請求項11に記載の組成物において、前記組成物はアノード及びカソードを含む平板型固形酸化物型燃料電池の電解質層に使用され、且つ、前記電解質層は前記アノード及びカソードを支持する組成物。固形酸化物型燃料電池のスカンジア安定化ジルコニア電解質組成物であって、ZrO21-w-x-zSc2O3wCeO2xY2O3aYb2O3bここで、0.09≦w≦0.11、0≦x≦0.0125、ab=z且つ0.0025≦z≦0.02、且つ、xz≦0.02、の化学式を構成する組成物。請求項16に記載の電解質組成物において、0.0025≦x≦0.0125、0.0025≦z≦0.0125、且つ、0.005≦xz≦0.0175である組成物。請求項17に記載の電解質組成物において、0.005≦x≦0.01、0.005≦z≦0.01、0.01≦xz≦0.015である組成物。請求項16に記載の電解質組成物において、前記組成物は10モルSc2O3、1モルCeO2、1モルY2O3、残余ジルコニア、10モルSc2O3、1モルCeO2、0.5モルY2O3、残余ジルコニア、10モルSc2O3、1モルCeO2、1モルYb2O3、残余ジルコニア、10モルSc2O3、1モルCeO2、0.5モルYb2O3、残余ジルコニア、10モルSc2O3、0.5モルCeO2、0.5モルY2O3、残余ジルコニア、10モルSc2O3、0.5モルCeO2、0.5モルYb2O3、残余ジルコニア、10モルSc2O3、0.5モルCeO2、1モルY2O3、残余ジルコニア、及び、10モルSc2O3、1モルYb2O3、残余ジルコニア、の少なくとも1つを含む組成物。請求項16に記載の電解質組成物において、前記組成物は850°Cの温度にて4000時間後にイオン伝導率の15より多い劣化を経験せず、前記組成物は850°Cにて少なくとも4000時間の空気又は水素の環境の少なくとも一方での固形酸化物型燃料電池における運転の後、正方晶相の領域を実質的に欠いた立方晶相を含み、且つ、前記組成物はおよそ25から850°Cの温度にて立方晶から菱面体晶相への変質を経験しない組成物。請求項16に記載の組成物において、前記組成物はアノード及びカソードを含む平板型固形酸化物型燃料電池の電解質層に使用され、前記電解質層は前記アノード及びカソードを支持し前記固形酸化物型燃料電池は少なくとも94wtCr、4~6wtFe及び0~1wtYを含むインターコネクトに隣接する固形酸化物型燃料電池スタックに位置し、且つ、前記電解質の熱膨張係数が前記インターコネクトの熱膨張係数と1又はそれより少ない程度に異なる組成物。固形酸化物型燃料電池の電解質組成物であって、i9から11モルに等しい量で存在するスカンジア、及び、ii1から2モルに等しい量で存在するイッテルビアにより安定化されたジルコニアを含む組成物。固形酸化物型燃料電池であって、固形酸化物電解質と、アノード電極と、及び、カソード電極と、を含み、前記アノード及び前記カソードの電極の少なくとも1つがiスカンジア、iiセリア、及びiii0より多く且つ2.5モル以下の量で存在するイットリア及びイッテルビアの少なくとも1つ、により安定化されたジルコニアを含む電気伝導相及びイオン伝導相を含む組成電極を含む燃料電池。請求項23に記載の燃料電池において、前記アノード電極は、前記電気伝導相がニッケルを含有する、前記組成電極を含む燃料電池。請求項23に記載の燃料電池において、前記カソード電極は、前記電気伝導相が電気伝導ペロブスカイト材料を含有する、前記組成電極を含む燃料電池。請求項23に記載の燃料電池において、安定化ジルコニア電極組成物は化学式1ZrO21-w-x-zSc2O3wCeO2xY2O3aYb2O3bここで、0.09≦w≦0.11、0<x≦0.025、ab=z、0≦z≦0.025、且つ、xz≧0.02、又は化学式2ZrO21-w-x-zSc2O3wCeO2xY2O3aYb2O3bここで0.09≦w≦0.11、0≦x≦0.0125、ab=z且つ0.0025≦z≦0.02、且つ、xz≦0.02の何れかを構成する燃料電池。請求項23に記載の燃料電池において、前記電解質はiスカンジア、iiセリア、及びiii0より多く且つ2.5モル以下の量で存在するイットリア及びイッテルビアの少なくとも1つ、により安定化されたジルコニアを含む燃料電池。スカンジア及びセリアで安定化されたジルコニア電解質を含む固形酸化物型燃料電池の運転方法であって、前記方法は前記固形酸化物型燃料電池を少なくとも4000時間、同燃料電池の電解質がイオン伝導率の15を超える劣化を経験しないように、運転することを含む方法。請求項28に記載された方法において、前記電解質はスカンジア、セリア並びにイットリア及びイッテルビアの少なくとも1つで安定化された、850°Cにて少なくとも4000時間の空気又は水素の環境の少なくとも一方での固形酸化物型燃料電池における運転の後、正方晶相の領域を実質的に欠いた立方晶相を含む、ジルコニアを含む方法。特定の理論に縛られるつもりはないが、本願発明者は、10Sc1Ce組成物はわずかに添加不足で、完全に安定してはいないし即ち、十分に安定化されていない、従って、高温でのゆっくりとした立方晶から正方晶相への分解又は変質に起因して、経年劣化する傾向がある、と信じている。本発明の第1実施形態によれば、SSZ組成物は、経年劣化分解を軽減させる或いは防ぐ、充分な安定化をSSZ組成物にもたらすために、少なくとも2モルパーセントの付加的な安定化酸化物例えば、セリア、イットリア及び/又はイッテルビアを含む。安定化酸化物は、SSZの立方晶相の安定化と、それに従って、立方晶から正方晶相への変質の抑制とを、もたらす。第2実施形態によれば、セリア並びにイットリア及びイッテルビアの少なくとも1つの両方は、経年劣化分解を軽減させる或いは防ぐために、SSZ組成物に加えられる。セリア並びにイットリア及びイッテルビアの少なくとも1つの両方の追加は、SSZの立方晶相の安定化と、それに従って、立方晶から正方晶相への変質の抑制とを、もたらす。これらの実施形態の1つの例示的な組成物は少なくとも2つの追加要素を共添加されているジルコニアである10Sc1Ce1Y10モルSc2O3-1モルCeO2-1モルY2O3-ジルコニア。第3実施形態によれば、SSZ組成物は、そのSSZ電解質SOFCを備える燃料電池スタックで使用されるインターコネクトのそれに近い熱膨張係数CTEを有する。そのインターコネクトは、少なくとも94wtCr、4~6wtFe及び0~1wtYを有する、クロム合金インターコネクトを含み得る。第3実施形態の第1の特徴において、SSZ組成物は、0より大きく、しかし、合計2モルより少ないセリア、イットリア及び/又はイッテルビア、例えば、合計1~2モルのセリア並びにイットリア及び/又はイッテルビアの少なくとも1つ、を含む。セリア、イットリア及び/又はイッテルビアの少なくとも1つの量をわずかに減らすことで、電解質のCTEは増加し、それは、インターコネクトのCTEとは10以下、例えば5以下、例として0~1、だけ異なり、その電解質の安定性又は経年劣化分解抵抗を減少させることはない。第3実施形態の第2の特徴において、イットリアはイッテルビアで置き換えられる。イットリアをイッテルビアで置き換えることは、電解質物質のCTE及びイオン伝導率を増加させると信じられている。それ故に、第3実施形態の電解質組成物は、改善された初期寿命イオン伝導率、少ない劣化、及び、より高くてCr合金インターコネクトのCTEと同一或いはわずかに異なるCTE、を示すと信じられている。SOFCスタックにおけるSOFC電解質とインターコネクトとの間のCTEの差分の減少は、そのスタックの構成要素への熱に誘発される圧力及び損傷を減らすことになる。望ましくは、3つ全ての実施形態の電解質組成物は、イットリア及びスカンジア安定化ジルコニアの粉末の混合物で作られたイットリア及びスカンジア安定化ジルコニウムの不均一な組成物であるよりはむしろ、高さ、幅及び厚さがすべて均一である。それ故に、本発明の第1実施形態は、iスカンジア、iiセリア、及びiiiイットリア及びイッテルビアの少なくとも1つ、で安定化されたジルコニアを含む、SOFC電解質組成物を提供する。スカンジアは、9から11モルに等しい量、例えば10モル、で存在することができ、セリアは、0より多く例えば、少なくとも0.5モル且つ、2.5モル以下、例えば1モル、の量、存在することができ、そして、イットリア及びイッテルビアの少なくとも1つは、0より多く、且つ、2.5モル以下、例えば、1モルの量、存在することができる。第1実施形態の第1の特徴において、イットリア及びイッテルビアの少なくとも1つはイットリアを含む。第1実施形態の別の特徴において、イットリア及びイッテルビアの少なくとも1つはイッテルビアを含む。第1実施形態の更に別の特徴において、イットリア及びイッテルビアの少なくとも1つはイットリア及びイッテルビアの両方を含む。この特徴において、合計したイットリア及びイッテルビアの含有量は0.5モルより多く且つ2.5モルよりも少なくなるように、その組成物の、イットリアは0.5から1モル含むことができ、そして、イッテルビアは1.5から0.5モル含むことができる。スカンジアの量は、セリアの量及びイットリア及びイッテルビアの少なくとも1つの量よりも多い。セリアの量は、イットリア及びイッテルビアの少なくとも1つの量と、等しく、少なく或いは多く、なり得る。本発明の第2実施形態において、安定化酸化物、例えばセリア、の、経年劣化を軽減する或いは防ぐためにSSZ組成物に充分な安定化をもたらすための、量は少なくとも2モルである。本実施形態において、イットリア及び/又はイッテルビアはその組成物に任意に加えられ、そして、割愛され得る。それ故に、第1及び第2実施形態の両方のSSZ電解質組成物は、化学式1を構成し得る。ZrO21-w-x-zSc2O3wCeO2xY2O3aYb2O3b1ここで、wはおよそ0.09から0.11、xは0より大きく0.025まで、aとbの合計はzと等しく、且つ、zは0から0.025まで、且つ、xにzを加えた合計は0.02以上。つまり、0.09≦w≦0.11、0<x≦0.025、ab=z且つ0≦z≦0.025、且つ、xz≧0.02。望ましくは、xの範囲は0.005から0.025まで、zの範囲は0.005から0.025まで、且つ、xとzの合計は0.02以上且つ0.03以下である。つまり、0.005≦x≦0.025、0.005≦z≦0.025、且つ、0.02≦xz≦0.03。更に望ましくは、w=0.1、x=0.01、そしてz=0.01。それ故に、wはおよそ10モルで、xはおよそ1モルで、そしてzはおよそ1モルであり得る。化学式1において、bはaより小さくなることができ即ち、b<a、aはbより小さくなることができ即ち、a<b、aは0と等しくなることができ即ち、a=0、bは0と等しくなることができ即ち、b=0、或いはaはbと等しくなることができる即ち、a=b。第3実施形態によれば、SSZ組成物は、比較的により高くて、SSZ電解質SOFCを備える燃料電池スタックに使用され得るインターコネクトのそれに近い、熱膨張係数CTEを有する。そのインターコネクトは少なくとも94wtCr、4~6wtFe及び0~1wtYを有するクロム合金インターコネクトを含むことができる。第3実施形態の第1の特徴において、SSZ組成物はセリア並びにイットリア及び/又はイッテルビアの少なくとも1つを合計で0より多く、しかし2モルより少なく含む。例えば、SSZ組成物はセリア並びにイットリア及び/又はイッテルビアの少なくとも1つを、合計0.5から1.75モル、例えば、合計0.5から1.5モル、合計1から1.5モルを含む、含有する。SSZ組成物は、0.25から1.25モルのセリア、例えば0.5から1モルのセリア、並びに、0.25から1.25モル、例えば0.5から1モルのイットリア、イッテルビア又はイットリア及びイッテルビアの化合物を含むことができる。第3実施形態の第2の特徴において、その組成物はイットリアを実質的に含まない例えば、避けがたい痕跡量のイットリア又は0.1モルより少ないイットリアように、イットリアはイッテルビアに置き換えられる。イットリアをイッテルビアに置き換えることは、電解質物質のCTE及びイオン伝導率を増加させると信じられている。SSZ組成物は、0から1.25モルのセリア、例えば0.5から1モルのセリア、及び、0.25から2モル、例えば0.5から1モルのイッテルビアを含むことができる。SSZ組成物は、もしその組成物が少なくとも0.75モルのイッテルビア、例えば1から2モルのイッテルビア、1から1.5モルのイッテルビアを含む、を含有するのであれば、セリアを実質的に含まない例えば、避けがたい痕跡量のセリア又は0.1モルより少ないセリア。それ故に、第3実施形態の第2の特徴において、固形酸化物型燃料電池のための電解質組成物は、i物質量において9から11モルに等しい量存在するスカンジア、及びii物質量において1から2モルに等しい量存在するイッテルビア、で安定化されたジルコニアを含む。それ故に、第3実施形態のSSZ電解質組成物は化学式2を構成し得る。ZrO21-w-x-zSc2O3wCeO2xY2O3aYb2O3b2ここで、wはおよそ0.09から0.11、xは0から0.0125、aは0から0.0125、bは0から0.02、aとbの合計はzに等しく、且つ、zは0.0025から0.02、且つ、xにzを加えた合計は0.02以下。つまり、0.09≦w≦0.11、0≦x≦0.0125、ab=z且つ0.0025≦z≦0.02、且つ、xz≦0.02。望ましくは、第3実施形態の第1の特徴において、xは0.0025から0.0125まで、例えば0.005から0.01まで、変動し、zは0.0025から0.0125まで、例えば0.005から0.01まで、変動し、そして、x及びzの合計は0.005以上、0.0175以下、例えば0.01以上0.015以下、である。つまり、0.0025≦x≦0.0125で、例えば0.005≦x≦0.01、0.0025≦z≦0.0125で、例えば0.005≦z≦0.01、且つ、0.005≦xz≦0.0175、例えば0.01≦xz≦0.015。更に望ましくは、w=0.1、x=0.01z=0.005のとき、及びx=0.005z=0.01のとき。それ故に、wはおよそ10モルになることができ、xはおよそ0.5から1モルになることができ、及び、zはおよそ0.5から1モルになることができる。望ましくは、第3実施形態の第2の特徴において、xは0から0.0125まで、例えば0.005から0.01まで、変動し、0≦a≦0.001望ましくはa=0、そしてb及びzは0.0025から0.02まで、例えば0.005から0.01まで、変動し、そしてx及びzの合計は0.005以上且つ0.02以下、例えば0.01から0.015まで、である。化学式2において、bはaより小さくなることでき即ち、b<a、aはbより小さくなることでき即ち、a<b、aは0と等しくなることでき即ち、a=0、bは0と等しくなり得ることでき即ち、b=0、或いは、aはbと等しくなり得る即ち、a=b。望ましくはa又はbの1つのみが0と等しい。第3実施形態による例示的な組成物は以下のものを含む:10Sc1Ce1Y10モルSc2O31モルCeO21モルY2O3,残余ジルコニアremainderzirconia;10Sc1Ce0.5Y10モルSc2O31モルCeO20.5モルY2O3,残余ジルコニア;10Sc1Ce1Yb10モルSc2O31モルCeO21モルYb2O3,残余ジルコニア;10Sc1Ce0.5Yb10モルSc2O31モルCeO20.5モルYb2O3,残余ジルコニア;10Sc0.5Ce0.5Y10モルSc2O30.5モルCeO20.5モルY2O3,残余ジルコニア;10Sc0.5Ce0.5Yb10モルSc2O30.5モルCeO20.5モルYb2O3,残余ジルコニア;10Sc0.5Ce1Y10モルSc2O30.5モルCeO21モルY2O3,残余ジルコニア;10Sc0.5Ce1Yb10モルSc2O30.5モルCeO21モルYb2O3,残余ジルコニア;及び10Sc1Yb10モルSc2O31モルYb2O3,残余ジルコニア。電解質組成物の実施形態は、0.14S/cm或いはこれよりも高い、望ましくは0.15S/cm或いはこれよりも高い、例えば0.16から0.17S/cmの、高い初期イオン伝導率を有する。本発明の組成物は、空気中及び/又はH2を含む環境で4000時間後に、15より少ない、例えば0~15、例として0~10、1~5を含む、イオン伝導率における経時的な劣化を経験し得る。イオン伝導率の劣化におけるそのような最小化は立方晶から正方晶相への変質の抑制に至る立方晶相の安定化に起因し得る。加えて、本発明の少なくとの1つの実施形態は電解質組成物を提供し、その組成物はおよそ25から850°Cの温度にて立方晶から菱面体晶相への変質を経験しない。換言すると、組成物は、室内温度からおよそ850°Cで、立方晶である。即ち、組成物は、室内からSOFC運転温度にて時間と共に正方晶の領域を発生させること、或いは菱面体晶相へ変質すること、を伴わずに、立方晶相のままでいる。それ故、本発明の組成物は、850°Cの温度にて、4000時間後に、イオン伝導率の15を超える劣化を経験しない。例えば、図3に示すとおり、比較のための比較用の及び例示的な組成物試料の伝導率の経時的な測定は850°Cにて実施された。試料の伝導率はVanderPauw配置のDC4点法を用いて測定された。試料は高温及びガス環境の制御が可能な試験台で試験された。測定は850°Cの空気又は水素環境のいずれかでなされた。例示的な試料は10モルのスカンジア、1モルのセリア及び1モルのイットリア10Sc1Ce1Yで安定化されたジルコニアの組成物を含んでいた。例示的な試料のうちの1つについての伝導率測定は水素大気で行われ、そして他の試料については空気中で行われた。比較用の試料は10モルのスカンジア及び1モルのセリア10Sc1Ceで安定化されたジルコニアの組成物を含んでいた。比較用の組成物の伝導率は空気及び水素大気で測定された。図3に示すとおり、4000時間後、10Sc1Ceの比較用の組成物は伝導率における経時的で顕著な劣化、例えば15を超える劣化、を経験した。しかしながら、10Sc1Ce1Yの例示的な組成物は4000時間後の空気中又は水素中のいずれかにおいてイオン伝導率の15を超える劣化を経験しなかった。本発明の実施例は平板型固体酸化物燃料電池の電解質層に使用され得る。換言すると、組成物はアノード及びカソードを含む平板型固体酸化物燃料電池の電解質層に活用され得る。望ましくは、組成物は、電解質層がアノード及びカソードを支持する、電解質支持セルに利用される。例えば、図4は本発明の実施例に準じた固体酸化物型燃料電池1を図示している。電池1はアノード電極3、固体酸化電解質5及びカソード電極7を含む。電解質5は安定化ジルコニア、例えば、上述した、iスカンジア、iiセリア、及びiiiイットリア及びイッテルビアの少なくとも1つで安定化されたジルコニア、を含むことができる。或いは、電解質5は化学式1を構成する電解質組成物及び上述した化学式を含むあらゆる実施例を含むことができる。平板を成形する方法、図4の電解質で支持されたSOFC1は平板型固体酸化物電解質5の第1面のカソード電解質7の成形及び本平板型固体酸化物電解質の第2面のアノード電解質3の成形を含む。アノード及びカソードは電解質の反対側の面に任意の順序で成形され得る。図4に示すとおり、アノード電解質3は1つの層又は複数の副層を含むことができる。それ故に、アノード電解質3は第1部分13及び第2部分23を含むことができ、各々は組成物及びニッケル含有物において異なる。例えば、第1部分13は電解質5及び第2部分23の間に位置する。アノード電解質の第1部分13はニッケル及びセラミック相、例えば安定化されたジルコニア及び/又は添加されたセリア、例えばサマリア添加セリア、を含み得る。アノード電解質の第2部分23もまたニッケル及びセラミック相、例えば安定化されたジルコニア及び/又は添加されたセリア、例えばサマリア添加セリア、を含み得る。第1部分13は、アノード電極の第2部分23よりも低い、ニッケル含有相のセラミック相に対する比率を有し得る。カソード電解質7は電気伝導性材料、例えば電気伝導ペロブスカイト材料、例としてランタンストロンチウムマンガナイトLSM、を含み得る。他の伝導性ペロブスカイト、例えばLSCo等、又はPt等の金属もまた利用され得る。組成物、カソード及びアノード電極の位置づけ及び形状は、同時係属中の米国特許出願11/907,204号及び11/785,034号で論じられたものそれらの全てが参照することにより本明細書に組み込まれるを含み得る。本発明の別の実施形態において、スカンジア、セリア並びにイットリア及びイッテルビアの少なくとも1つで安定化されたジルコニアを含む第1、第2及び/又は第3実施形態の組成物は固体酸化物型燃料電池のアノード電極、カソード電極或いは両方の電極に利用され得る。それ故に、第1、第2及び第3実施形態の組成物はSOFCのアノード、カソード及び電解質の1つ、2つ又は3つ全ての何れにおいても利用され得る。アノード及び/又はカソード電極の組成物において、第1、第2又は第3実施形態の安定化ジルコニアは固体酸化物イオン伝導相として利用され、一方で、電気伝導性材料、例えば金属例として、ニッケル、銅、コバルト、プラチナ、パラジウム等、又はそれらの合金又は電気伝導セラミック例えば、ランタンストロンチウムマンガナイトLSM、ランタンストロンチウムコバルタイトLa,SrCoO3、ランタンストロンチウムコバルトフェライトLa,SrCo,FeO3、等が電気伝導相として利用される。組成電極、例えばアノード又はカソード、の固形酸化物イオン伝導相におけるイオン伝導率の劣化は電極の性能の劣化をもたらす。それ故、低いイオン伝導率の劣化を伴う固形酸化物イオン伝導相、例えば10Sc1Ce1Y、を含む組成電極は、より高い劣化率を有するセラミック材料を含む組成電極と比較してより低い劣化を示す。例えば、スカンジア、セリア並びにイットリア及びイッテルビアの少なくとも1つで安定化されたジルコニアは単一層又は複数層合成アノード電極に使用され得る。例えば、スカンジア、セリア並びにイットリア及びイッテルビアの少なくとも1つで安定化されたジルコニアは上述のアノード電極3の第1部分13及び/又は第2部分23に使用され得る。アノード電極の第1部分13はニッケル及び安定化されたジルコニアセラミック相を含み得る。アノード電極の第2部分23もまたニッケル及び安定化されたジルコニアセラミック相を含み得る。第1部分13は、アノード電極の第2部分23よりも低い、ニッケル含有相のセラミック相に対する比率を有し得る。例えば、アノード電極の第1部分13は5~30体積パーセントの多孔質及び1から20体積パーセントのニッケル相含有物並びに残余remainderの安定化されたジルコニアセラミック相を含み得る。アノード電極の第2部分23はより高い31から60体積パーセントの多孔質、21から60体積パーセントのニッケル相含有物及び残余の安定化されたジルコニアセラミック相を含み得る。ニッケル含有相は1と50の間の原子パーセント、例えば付加金属の5~30at、例としてコバルト及び/又は銅並びにニッケル平衡を任意に含み得る。別の例において、カソード電極7は電気伝導相、例えば10から70体積パーセントの電気伝導ペロブスカイト材料例としてLSM並びに残余の多孔質、及び安定化ジルコニアイオン伝導相、を含有する組成カソードを含み得る。本発明の別の実施形態において、固形酸化物型燃料電池、例えば、図4の燃料電池1、の運転の方法は、燃料電池のSSZ電解質がイオン伝導率の15を超える劣化を経験しないように、少なくとも4000時間、燃料電池を運転することを含む。望ましくは、電解質組成物は、室内温度からおよそ850°Cまで及び850°Cにて電解質のカソード及びアノード側に提供される空気及び水素環境において少なくとも4000時間運転した後、立方晶である即ち、組成物は、室内温度からSOFC運転温度にて少なくとも4000時間正方晶領域を発生させることなく或いは菱面体晶相へ変質することなく、立方晶相のままである。燃料電池スタックはしばしば多数の、平板要素、チューブ型、又はその他形状、の構造の、SOFC1から構成される。燃料及び空気は電気化学的に活性な表面へ提供される必要があり、それは大きくなり得る。スタックは多数の平板又は板状燃料電池を含み得る。燃料電池は管状等の他の形状を有し得る。スタックは垂直面指向スタックであり得る、又は、燃料電池は水平に或いは垂直と水平の間の適切な他のあらゆる方向にスタックされ得る。既に言及した米国出願11/907,204号及び11/785,034号に記述されている通り、個々の燃料電池が2つのインターコネクトの間に位置するように、及び個々のインターコネクトがガスセパレータプレートとして振る舞うように、多数のインターコネクトはスタック中に位置する。図5に示されるように、しばしば、1つのセルの燃料電極3を隣接したセルの空気電極7と電気的に接続させるインターコネクト9はガスフローセパレータプレート9としても利用される。ガスフローセパレータプレートは、スタックにおける1つのセル燃料電極即ち、アノード3に流れる燃料、例えば炭化水素燃料、を、酸化剤、例えばそのスタックの隣接セルの空気電極即ち、カソード7に流れる空気、から分離させる。セパレータ9はリブ10の間のガスフロー流路又は溝8を含む。この場合、インターコネクトとして作用するガスフローセパレータプレートは電気伝導材料、でできている、又は、を含む。電気伝導性接触層、例えばニッケル接触層、はアノード電極及びインターコネクトの間に提供され得る。図5は下方のSOFC1が2つのガスセパレータプレート9の間に位置していることを表している。本明細書における燃料電池スタックの用語は、共通燃料吸気口及び排気流路又はライザーを共有する多数のスタックされた燃料電池を意味する。本明細書における燃料電池スタックは、電力調整装置及びスタックのパワー即ち、電力出力に接続された2つ終板を包含する異なる電気的な構成要素を含む。それ故に、いくつかの形状において、そのような異なる電気的な構成要素からの電力出力は他のスタックとは分離して制御され得る。本明細書における燃料電池スタックはまた、異なる電気的な構成要素の部分も含む。例えば、スタックは同じ終板を共有し得る。この場合、スタックは異なる電気的な構成要素、例えばコラム、を一緒に含む。この場合、両方のスタックからの電力出力は分離して制御されない。本発明の上記説明は、例示及び説明の目的のために提示されている。それは、本発明を開示された厳格な形態に対して網羅すること又は限定することを意図しておらず、そして修正及び変形が、上述の教示に照らして可能であり、或いは本発明の実施から得られ得る。記述は本発明の基本的性質及び実際の適用を説明するために選択された。本発明の範囲は添付の請求の範囲及びその均等物によって規定される。"